(57)【要約】本発明は、強度が高く、電気めっきしやすいポリアミド複合材料及びその製造方法を提供する。該ポリアミド複合材料は、重量部で、ポリアミド樹脂、有機修飾ナノモンモリロナイト、無機フィラー、シランカップリング剤、カプロラクタム、開始剤、酸化防止剤、潤滑剤を含む。該製造方法は、ポリアミド樹脂、有機修飾ナノモンモリロナイト、無機フィラー、シランカップリング剤、カプロラクタム、開始剤、酸化防止剤及び潤滑剤を混合ミキサーに入れて混合し、その後、二軸押出機により反応、押出、ブレンドを行うと同時に、造粒し、前記強度が高く、電気めっきしやすいポリアミド複合材料を得るステップを含む。本発明の強度が高く、電気めっきしやすいポリアミド複合材料は、モンモリロナイト、無機フィラーのポリアミド基材におけるナノスケールでの均一な分散を達成し、電気めっきの粗面化処理において、樹脂基板と金属めっき層の密着力を高めるためのリベッティングポイントとして使用でき、電気めっき密着力が高い部品を得ることができる。【選択図】なし【特許請求の範囲】
【請求項１】
強度が高く、電気めっきしやすいポリアミド複合材料であって、
重量部で、
ポリアミド樹脂：                              ６０〜９０部、
有機修飾ナノモンモリロナイト：                  １〜１０部、
無機フィラー：                                １０〜４０部、
シランカップリング剤：                        ０．１〜１部、
カプロラクタム：                              ０．１〜１部、
開始剤：                                      ０．１〜１部、
酸化防止剤：                                  ０．１〜１部、
潤滑剤：                                      ０．１〜１部、
を含むことを特徴とする、ポリアミド複合材料。
【請求項２】
前記ポリアミド樹脂は、カプロラクタムを開環重合してなる脂肪族ポリアミド樹脂であることを特徴とする、請求項１に記載のポリアミド複合材料。
【請求項３】
前記無機フィラーは、タルク粉末、アルカリ土類金属酸化物、アルカリ土類炭酸塩、アルカリ土類金属ケイ酸塩のうちの１種又は複数種であることを特徴とする、請求項１に記載のポリアミド複合材料。
【請求項４】
前記シランカップリング剤の分子式はＲＳｉＸ３であり、
式中、Ｒはアミノ基、メルカプト基、ビニル基、エポキシ基、シアノ基又はメタクリロイルオキシ基であり、Ｘは加水分解性シロキシであることを特徴とする、請求項１に記載のポリアミド複合材料。
【請求項５】
前記開始剤は６−アミノカプロン酸であることを特徴とする、請求項１に記載のポリアミド複合材料。
【請求項６】
前記酸化防止剤は、トリエチレングリコールビス［β−（３−ｔ−ブチル−４−ヒドロキシ−５−メチルフェニル）プロピオネート］、ペンタエリスリトール−テトラキス［β−（３，５−ジ−ｔ−ブチル４−ヒドロキシフェニル）プロピオネート］、トリス（２，４−ジ−ｔ−ブチルフェニル）ホスファイト、ビス（オクタデシル）ペンタエリスリトールジホスファイトのうちの１種又は複数種を含むことを特徴とする、請求項１に記載のポリアミド複合材料。
【請求項７】
前記潤滑剤は、シランポリマー、固形パラフィン、流動パラフィン、脂肪酸塩、ステアリン酸カルシウム脂肪酸アミド、ステアリン酸カルシウム、ステアリン酸亜鉛、ステアリン酸アミド、メチレンビスステアリン酸アミド及びＮ，Ｎ−エチレンビスステアリン酸アミドのうちの１種又は複数種を含むことを特徴とする、請求項１に記載のポリアミド複合材料。
【請求項８】
前記有機修飾ナノモンモリロナイトの製造方法は、１１−アミノウンデカン酸及び濃硫酸を８０℃の水に溶解した後、ナノモンモリロナイトの水分散液を加え、８０℃で反応させた後、冷却、乾燥、研磨及び篩に掛けることにより、前記有機修飾ナノモンモリロナイトを得ることであることを特徴とする、請求項１に記載のポリアミド複合材料。
【請求項９】
請求項１に記載のポリアミド複合材料の製造方法であって、
ポリアミド樹脂、有機修飾ナノモンモリロナイト、無機フィラー、シランカップリング剤、カプロラクタム、開始剤、酸化防止剤及び潤滑剤を混合ミキサーに入れて混合し、その後、二軸押出機により反応、押出、ブレンドを行うと同時に、前記二軸押出機の溶融帯域及び均質化帯域にそれぞれ超臨界流体を注入し、造粒し、前記強度が高く、電気めっきしやすいポリアミド複合材料を得るステップを含むことを特徴とする、製造方法。
【請求項１０】
前記二軸押出機のシリンダ温度は２１０〜２５０℃であり、スクリューの回転速度は３００〜６００ｒｐｍであり、前記超臨界流体は窒素ガスであり、前記超臨界流体の温度は２３℃超えであり、圧力は３．３９ＭＰａ超えであることを特徴とする、請求項９に記載の製造方法。
【発明の詳細な説明】
【技術分野】
【０００１】
本発明は、強度が高く、電気めっきしやすいポリアミド複合材料及びその製造方法に関し、高分子材料加工技術分野に属する。
【背景技術】
【０００２】
現在、自動車の内装と外装に一般的に使用されている電気めっき材料はＡＢＳ、ＰＣ／ＡＢＳ、ミネラル充填ナイロンである。材料特性の面では、ミネラル充填ナイロンは、高強度、高耐熱性、及び優れた耐疲労性を有するため、自動車の電気めっきドアハンドルへの使用に非常に適している。しかし、実際の自動車の電気めっきドアハンドルはＰＣ／ＡＢＳ材料を使用することが多く、ごく少数のハイエンドモデルのみはナイロンミネラルフィラーを使用している。ナイロンは電気めっきプロセスの特殊性を有し、具体的には、ナイロンは吸水性を有するため、その電気めっきプロセスがＡＢＳ、ＰＣ／ＡＢＳ電気めっきラインと異なる。一方、電気めっきメーカーにとって、ナイロン電気めっきの生産ラインは投資が高いだけでなく、電気めっきプロセスの要求も高く、最終的な電気めっきの歩留まりが低いため、電気めっき製品の製造へのナイロン材料の適用が大幅に制限される。
【０００３】
近年、人々はナイロン素材の吸水率を下げることについて多くの研究を行っており、主な目的は、吸水後のナイロンの硬度、弾性率、及び強度の低下の問題を解決することである。例えば、主鎖に芳香環を導入することにより、低吸水性及び高耐熱性を有するＰＡ６Ｔ、ＰＡ９Ｔ、ＰＡ１０Ｔなどの新材料が開発された。特許ＣＮ１０６０４６７８１Ａには、芳香族ポリアミド樹脂により吸水率が低く、電気めっきに適したナイロン材料を製造する方法が開示されている。しかしながら、芳香族ポリアミド、半芳香族ポリアミドは、成形性が脂肪族ポリアミドよりも劣り、射出成形品は内部応力が残りやすいため、最終的には電気めっきが不十分になり、コストが高くなる。また、他の成分と配合して修飾することにより吸水率を低下させる効果を達成する方法が開示されている。文献によると、他の成分はポリマーであってもよく、無機フィラーであってもよい。例えば、ＣＮ１０１７８７２０４Ｂには、層状ケイ酸塩粘土を充填し、スチレン樹脂とブレンドすることにより低吸水率のポリアミド組成物を製造することが開示されている。しかしながら、この方法で製造されたポリアミド聚合物は電気めっきに使用できない。
【発明の概要】
【発明が解決しようとする課題】
【０００４】
従来技術の欠陥に対して、本発明は、強度が高く、電気めっきしやすいポリアミド複合材料及びその製造方法を提供することを目的とする。
【課題を解決するための手段】
【０００５】
上記目的を達成するための本発明に係る強度が高く、電気めっきしやすいポリアミド複合材料は、重量部で、
ポリアミド樹脂：                              ６０〜９０部、
有機修飾ナノモンモリロナイト：                  １〜１０部、
無機フィラー：                                １０〜４０部、
シランカップリング剤：                        ０．１〜１部、
カプロラクタム：                              ０．１〜１部、
開始剤：                                      ０．１〜１部、
酸化防止剤：                                  ０．１〜１部、
潤滑剤：                                      ０．１〜１部、
を含む。
【０００６】
好ましくは，前記ポリアミド樹脂は、カプロラクタムを開環重合してなる脂肪族ポリアミド樹脂である。
【０００７】
好ましくは、前記無機フィラーは、タルク粉末、アルカリ土類金属酸化物、アルカリ土類炭酸塩、アルカリ土類金属ケイ酸塩のうちの１種又は複数種であって、さらに好ましくは、炭酸カルシウム、酸化マグネシウムのうちの１種又は２種である。
【０００８】
好ましくは、前記シランカップリング剤の分子式はＲＳｉＸ３であり、
式中、Ｒはアミノ基、メルカプト基、ビニル基、エポキシ基、シアノ基又はメタクリロイルオキシ基であり、Ｘは加水分解性シロキシであって、さらに好ましくは、Ｒはアミノ基である。
【０００９】
好ましくは、前記開始剤は６−アミノカプロン酸である。
【００１０】
好ましくは、前記酸化防止剤は、トリエチレングリコールビス［β−（３−ｔ−ブチル−４−ヒドロキシ−５−メチルフェニル）プロピオネート］、ペンタエリスリトール−テトラキス［β−（３，５−ジ−ｔ−ブチル４−ヒドロキシフェニル）プロピオネート］、トリス（２，４−ジ−ｔ−ブチルフェニル）ホスファイト、ビス（オクタデシル）ペンタエリスリトールジホスファイトのうちの１種又は複数種を含む。
【００１１】
好ましくは、前記潤滑剤は、シランポリマー、固形パラフィン、流動パラフィン、脂肪酸塩、ステアリン酸カルシウム脂肪酸アミド、ステアリン酸カルシウム、ステアリン酸亜鉛、ステアリン酸アミド、メチレンビスステアリン酸アミド及びＮ，Ｎ−エチレンビスステアリン酸アミドのうちの１種又は複数種を含む。
【００１２】
好ましくは、前記有機修飾ナノモンモリロナイトの製造方法は、１１−アミノウンデカン酸及び濃硫酸を８０℃の水に溶解した後、ナノモンモリロナイトの水分散液を加え、８０℃で反応させた後、冷却、乾燥、研磨及び篩に掛けることにより、前記有機修飾ナノモンモリロナイトを得る。
【００１３】
さらに、上記目的を達成するための本発明に係る上述の強度が高く、電気めっきしやすいポリアミド複合材料の製造方法は、
ポリアミド樹脂、有機修飾ナノモンモリロナイト、無機フィラー、シランカップリング剤、カプロラクタム、開始剤、酸化防止剤及び潤滑剤を混合ミキサーに入れて混合し、その後、二軸押出機により反応、押出、ブレンドを行うと同時に、前記二軸押出機の溶融帯域及び均質化帯域にそれぞれ超臨界流体を注入し、造粒し、前記強度が高く、電気めっきしやすいポリアミド複合材料を得るステップを含む。
【００１４】
好ましくは、前記二軸押出機のシリンダ温度は２１０〜２５０℃であり、スクリューの回転速度は３００〜６００ｒｐｍであり、前記超臨界流体は窒素ガス、二酸化炭素のうちの１種であり、前記超臨界流体の温度は２３℃超えであり、圧力は３．３９ＭＰａ超えである。
【発明の効果】
【００１５】
従来技術に比べ、本発明は以下の有益な効果を有する。
１、本発明の強度が高く、電気めっきしやすいポリアミド複合材料は、ナノモンモリロナイトを有機修飾することにより、ナノモンモリロナイトの層状構造間の距離が増大し、層状構造とポリアミド樹脂との界面結合能力が向上するとともに、押出過程において、開始剤の作用下によりカプロラクタムがさらに開環してモンモリロナイトの層状構造に重合することにより、ナノモンモリロナイトの層状構造と基体との相容性が向上し、基材材料の力学的特性が向上し、吸水率を低下させる作用を奏する。
【００１６】
２、本発明の高強度が高く、電気めっきしやすいポリアミド複合材料は、超臨界流体の優れた拡散性により、ナノモンモリロナイトの有機修飾、開始剤とカプロラクタムのポリアミド基体における分散性及び反応効率を促進できるだけでなく、無機フィラーの基材における均一な分散を向上できるため、ナノモンモリロナイトと相乗してポリアミド基材の吸水率を大幅に低下させることができる。
【００１７】
３、本発明の強度が高く、電気めっきしやすいポリアミド複合材料は、上記技術によりポリアミド複合体の吸水率を大幅に低下させ、ＡＢＳ材料のプロセスに従って電気めっき後処理を行うことができるため、水洗後に材料性能が劣化する懸念がない。
【００１８】
４、本発明の強度が高く、電気めっきしやすいポリアミド複合材料は、モンモリロナイト、無機フィラーのポリアミド基材におけるナノスケールでの均一な分散を達成し、電気めっきの粗面化処理において、樹脂基板と金属めっき層の密着力を高めるためのリベッティングポイントとして使用でき、電気めっき密着力が高い部品を得ることができる。
【発明を実施するための形態】
【００１９】
以下、具体的な実施形態により本発明について詳細に説明する。以下の実施例は、いわゆる当業者が本発明をより理解しやすくするためのものであって、本発明を限定するものではない。いわゆる当業者が本発明の技術的思想のもとで行われた変更および改良はいずれも本発明の保護範囲に含まれることに注意されたい。
【００２０】
以下の実施例及び対比例において、ポリアミド樹脂は巴陵石化のＢＬ３２８０Ｈ、モンモリロナイトはＮＡＮＯＣＯＲ社のＩ．２４ＴＬを用い、１１−アミノ酸は泰州天鴻生化科技公司から購入され、濃硫酸は上海華誼集団上硫化工有限公司から購入され、無機フィラーは諾亜化工の軽質炭酸カルシウム（メッシュ数：１２５０メッシュ）を用い、シランカップリング剤は広州中傑化工のＫＨ５５０、γ−アミノプロピルトリエトキシシランを用い、カプロラクタムは巴陵石化のカプロラクタムを用い、開始剤は上海阿拉丁の６−アミノカプロン酸を用い、酸化防止剤はＣｉｂａ社のＩｒｇａｎｏｘ  １０１０及びＩｒｇａｎｏｘ  １６８（重量比１：１）を用い、潤滑剤は市販のペンタエリスリトールステアリン酸を用いる。
【００２１】
（対比例１）
強度が高く、電気めっきしやすいポリアミド複合材料及びその製造方法は、以下のステップ（１）とステップ（２）を含む。
ステップ（１）において、重量部でポリアミド樹脂：７０、炭酸カルシウム：３０、シランカップリング剤：１、酸化防止剤１０１０：０．１、酸化防止剤１６８：０．１、潤滑剤ＰＥＴＳ：０．１を秤量する。
ステップ（２）において、原料を材料供給口から投入し、２１０〜２５０℃で溶融押出し、スクリュー押出機の回転速度は５００ｒｐｍ、圧力は２ＭＰａであり、溶融押出した後、造粒して製品を得る。
【００２２】
（対比例２）
強度が高く、電気めっきしやすいポリアミド複合材料及びその製造方法は、以下のステップ（１）とステップ（２）を含む。
ステップ（１）において、重量部でポリアミド樹脂：７０、ナノモンモリロナイト：５、炭酸カルシウム：２５、シランカップリング剤：１、カプロラクタム：１、開始剤：０．１、酸化防止剤１０１０：０．１、酸化防止剤１６８：０．１、潤滑剤ＰＥＴＳ：０．１を秤量する。
ステップ（２）において、原料を材料供給口から投入し、２１０〜２５０℃で溶融押出し、スクリュー押出機の回転速度は５００ｒｐｍ、圧力は２ＭＰａであり、溶融押出した後、造粒して製品を得る。
【００２３】
（対比例３）
強度が高く、電気めっきしやすいポリアミド複合材料及びその製造方法は、以下のステップ（１）とステップ（２）を含む。
ステップ（１）において、重量部でポリアミド樹脂：７０、有機修飾ナノモンモリロナイト：１０、炭酸カルシウム：２０、シランカップリング剤：１、カプロラクタム：１、開始剤：０．１、酸化防止剤１０１０：０．１、酸化防止剤１６８：０．１、潤滑剤ＰＥＴＳ：０．１を秤量する。
ステップ（２）において、原料を材料供給口から投入し、２１０〜２５０℃で溶融押出し、スクリュー押出機の回転速度は５００ｒｐｍ、圧力は２ＭＰａであり、溶融押出した後、造粒して製品を得る。
【００２４】
（対比例４）
強度が高く、電気めっきしやすいポリアミド複合材料及びその製造方法は、以下のステップ（１）からステップ（３）を含む。
ステップ（１）において、重量部でポリアミド樹脂：７０、炭酸カルシウム：３０、シランカップリング剤：１、酸化防止剤１０１０：０．１、酸化防止剤１６８：０．１、潤滑剤ＰＥＴＳ：０．１を秤量する。
ステップ（２）において、原料を材料供給口から投入し、２１０〜２５０℃で溶融押出し、スクリュー押出機の回転速度は５００ｒｐｍ、圧力は２ＭＰａであり、溶融押出した後、造粒して製品を得る。
ステップ（３）において、溶融帯域及び均質化帯域での超臨界窒素ガスの温度は２５℃、圧力は４．０ＭＰａである。
【００２５】
（実施例１）
強度が高く、電気めっきしやすいポリアミド複合材料及びその製造方法は、以下のステップ（１）からステップ（３）を含む。
ステップ（１）において、重量部でポリアミド樹脂：７０、有機修飾ナノモンモリロナイト：５、炭酸カルシウム：２５、シランカップリング剤：１、カプロラクタム：１、開始剤：０．１、酸化防止剤１０１０：０．１、酸化防止剤１６８：０．１、潤滑剤ＰＥＴＳ：０．１を秤量する。
ステップ（２）において、原料を材料供給口から投入し、２１０〜２５０℃で溶融押出し、スクリュー押出機の回転速度は５００ｒｐｍ、圧力は２ＭＰａであり、溶融押出した後、造粒して製品を得る。
ステップ（３）において、溶融帯域及び均質化帯域での超臨界窒素ガスの温度は２５℃、圧力は４．０ＭＰａである。
【００２６】
（実施例２）
強度が高く、電気めっきしやすいポリアミド複合材料及びその製造方法は、以下のステップ（１）からステップ（３）を含む。
ステップ（１）において、重量部でポリアミド樹脂：７０、有機修飾ナノモンモリロナイト：１０、炭酸カルシウム：２０、シランカップリング剤：１、カプロラクタム：１、開始剤：０．１、酸化防止剤１０１０：０．１、酸化防止剤１６８：０．１、潤滑剤ＰＥＴＳ：０．１を秤量する。
ステップ（２）において、原料を材料供給口から投入し、２１０〜２５０℃で溶融押出し、スクリュー押出機の回転速度は５００ｒｐｍ、圧力は２ＭＰａであり、溶融押出した後、造粒して製品を得る。
ステップ（３）において、溶融帯域及び均質化帯域での超臨界窒素ガスの温度は２５℃、圧力は６．０ＭＰａである。
【００２７】
（実施例３）
強度が高く、電気めっきしやすいポリアミド複合材料及びその製造方法は、以下のステップ（１）からステップ（３）を含む。
ステップ（１）において、重量部でポリアミド樹脂：８０、有機修飾ナノモンモリロナイト：１０、炭酸カルシウム：１０、シランカップリング剤：１、カプロラクタム：１、開始剤：０．１、酸化防止剤１０１０：０．１、酸化防止剤１６８：０．１、潤滑剤ＰＥＴＳ：０．１を秤量する。
ステップ（２）において、原料を材料供給口から投入し、２１０〜２５０℃で溶融押出し、スクリュー押出機の回転速度は５００ｒｐｍ、圧力は２ＭＰａであり、溶融押出した後、造粒して製品を得る。
ステップ（３）において、溶融帯域及び均質化帯域での超臨界窒素ガスの温度は２５℃、圧力は６．０ＭＰａである。
【００２８】
以上の対比例及び実施例で製造された強度が高く、電気めっきしやすいポリアミド複合材料の力学的特性及び耐水性について試験した。結果を表１に示す。
表１  対比例及び実施例で製造されたポリアミド複合材料の力学的特性及び耐水性試験の結果
【表１】
2021508754.tif 000002
【００２９】
以上の対比例及び実施例で製造された強度が高く、電気めっきしやすいポリアミド複合材料を１４０＊９０＊３ｍｍの試験板に射出成形し、試験板をＡＢＳ電気めっきプロセスに従って電気めっきし、その電気めっき性能及び電気めっき密着力を評価した。その結果を表２に示す。
【表２】
2021508754.tif 000003
【００３０】
表１には、対比例１と対比例４の比較から分かるように、超臨界窒素ガスの優れた拡散性能により無機フィラーである炭酸カルシウム及び有機修飾ナノモンモリロナイトの基体樹脂における分散性が向上し、通常のプロセスに比べて製品の吸水率が低下する。対比例１、２と実施例１、対比例３と実施例２の比較から分かるように、ナノモンモリロナイトの独特な層状構造は、炭酸カルシウムと相乗して基体樹脂の吸水性をさらに低下させることができるとともに、超臨界技術により、有機修飾ナノモンモリロナイトの層状構造が基体樹脂においてナノスケールで分散することができ、吸水率が大幅に低下し、力学的特性が保持される。
【００３１】
表２の結果から分かるように、本発明で提供される強度が高く、電気めっきしやすいポリアミド複合材料は、ＡＢＳ材料の電気めっきプロセスに従って電気めっきすることができ、吸水率の影響を受けることがなく、ナノモンモリロナイト及び炭酸カルシウムの基体樹脂における良好な分散により、優れた電気めっき密着力を有し、通常のポリアミド複合体の充填よりも顕著に改善された。
【００３２】
以上、本発明の具体的な実施例を説明した。理解できるように、本発明は、上記特定の実施形態に限定されず、当業者は本発明の実質的な内容に影響を与えずに特許請求の範囲内で様々な変形又は修正を加えることができる。
【国際調査報告】
2021508754.tif 000004
2021508754.tif 000005
2021508754.tif 000006
2021508754.tif 000007